ДЕТАЛЬ С НАНЕСЁННЫМ ТЕПЛОВЫМ БАРЬЕРОМ ДЛЯ ГАЗОТУРБИННОГО ДВИГАТЕЛЯ И СПОСОБ ЕЁ ПОЛУЧЕНИЯ

1. Деталь (30, 40) газотурбинного двигателя с нанесённым, по меньшей мере, одним первым слоем (33, 43) теплового барьера, содержащим керамический материал и первые керамические волокна (34, 44), диспергированные в первом слое, отличающаяся тем, что
- первый слой содержит смесь из первого керамического материала теплового барьера и второго керамического материала для защиты от алюмосиликатов кальция и магния, при этом первый и второй керамические материалы являются разными, причём первый слой содержит первую зону (33а), расположенную на части его толщины и имеющую первое массовое содержание второго материала, и вторую зону (33b), расположенную на части его толщины и перекрывающую первую зону, при этом вторая зона имеет второе массовое содержание второго материала, которое строго превышает первое массовое содержание, и/или
- первый слой выполнен пористым и содержит первый участок (43а), расположенный на части его толщины и содержащий первый коэффициент пористости, и второй участок (43b), расположенный на части его толщины и перекрывающий первый участок, при этом второй участок содержит второй коэффициент пористости, который строго меньше первого коэффициента пористости.
2. Деталь по п. 1, в которой массовое содержание первых керамических волокон (34, 44) в первом слое (33, 43) составляет от 30 до 90%.
3. Деталь по п. 2, в которой массовое содержание первых керамических волокон (14, 24, 34, 44) в первом слое (33, 43) составляет от 50 до 90%.
4. Деталь по любому из пп. 1-3, в которой средняя длина первых керамических волокон (34, 44) меньше или равна 50 мкм.
5. Деталь по любому из пп. 1-4, в которой первые керамические волокна (34, 44) состоят из материала, выбранного из двуоксида циркония, стабилизированного редкоземельным оксидом, редкоземельных оксидов, структур пирохлора, редкоземельных цирконатов, глинозёма и их смесей.
6. Деталь по любому из пп. 1-5, в которой деталь (20) дополнительно покрыта вторым керамическим слоем (25), содержащим керамический материал для защиты от алюмосиликатов кальция и магния, причём второй керамический слой расположен на первом слое (23) и дополнительно содержит вторые керамические волокна (26), диспергированные во втором слое.
7. Деталь по любому из пп. 1-6, в которой керамический материал для защиты от алюмосиликатов кальция и магния выбирается из редкоземельных оксидов, двуоксида циркония, стабилизированного редкоземельным оксидом, структур пирохлора, редкоземельных цирконатов, глинозёма и их смесей.
8. Способ изготовления детали по любому из пп. 1-7, включающий в себя, по меньшей мере, один этап формирования первого слоя (33, 43) на детали (30, 40) мокрым способом.
9. Способ по п. 8, в котором первый слой (33, 43) образован золь-гелем путём окунания-извлечения или электрофорезом.